(57)【要約】【課題】生産性やフレキシブル性に優れるとともに、電圧印加時に所望の調光機能を発揮でき、さらには低駆動電圧化を可能とする透明電極を備えた調光フィルムを提供する。【解決手段】透明電極を通して調光層に印加する電圧を高めるにつれてヘイズを減少する（または増加する）方向に２種類以上に切り替えることができる調光フィルムであって、透明電極は、導電性ポリマーと導電性繊維を含む有機-無機複合透明導電膜からなり、かつ前記複合透明導電膜の表面抵抗値は１０〜１５０Ω/□であり、かつ印加電圧０〜１００Ｖにおいて全光線透過率の最大値が４０％以上（または最小値が１０％以下）であり、最小ヘイズが１０％以下（または最大ヘイズが８０％以上）である調光フィルムとする。【選択図】なし【特許請求の範囲】
【請求項１】
調光層と、前記調光層の両側の面に、透明電極と、透明性フィルム基材とをこの順に備え、前記透明電極を通して前記調光層に印加する電圧を高めるにつれてヘイズ（白濁度）を減少する方向に２種類以上に切り替えることができる調光フィルムであって、
前記透明電極は、導電性ポリマーと導電性繊維を含む有機-無機複合透明導電膜からなり、
かつ前記複合透明導電膜の表面抵抗値は１０〜１５０Ω/□であり、
かつ印加電圧０〜１００Ｖにおいて全光線透過率の最大値が４０％以上であり、
かつ印加電圧０〜１００Ｖにおいて最小ヘイズが１０％以下であることを特徴とする調光フィルム。
【請求項２】
前記導電性ポリマーが、ドーパントを含むπ共役系導電性高分子であることを特徴とする請求項１に記載の調光フィルム。
【請求項３】
前記ドーパントを含むπ共役系導電性高分子がポリチオフェン系のＰＥＤＯＴ／ＰＳＳであることを特徴とする請求項２に記載の調光フィルム。
【請求項４】
前記導電性繊維が、金属ナノワイヤ、カーボンナノチューブから選ばれる少なくとも一種であることを特徴とする請求項１〜３のいずれかに記載の調光フィルム。
【請求項５】
前記金属ナノワイヤが、銀ナノワイヤであることを特徴とする請求項４に記載の調光フィルム。
【請求項６】
調光層と、前記調光層の両側の面に、配向膜と、透明電極と、透明性フィルム基材とをこの順に備え、前記透明電極を通して前記調光層に印加する電圧を高めるにつれてヘイズ（白濁度）を増加する方向に２種類以上に切り替えることができる調光フィルムであって、
前記透明電極は、導電性ポリマーと導電性繊維を含む有機-無機複合透明導電膜からなり、
かつ前記複合透明導電膜の表面抵抗値は１０〜１５０Ω/□であり、
かつ印加電圧０〜１００Ｖにおいて全光線透過率の最小値が１０％以下であり、
かつ印加電圧０〜１００Ｖにおいて最大ヘイズが８０％以上であることを特徴とする調光フィルム。
【請求項７】
前記導電性ポリマーが、ドーパントを含むπ共役系導電性高分子であることを特徴とする請求項６に記載の調光フィルム。
【請求項８】
前記ドーパントを含むπ共役系導電性高分子がポリチオフェン系のＰＥＤＯＴ／ＰＳＳであることを特徴とする請求項７に記載の調光フィルム。
【請求項９】
前記導電性繊維が、金属ナノワイヤ、カーボンナノチューブから選ばれる少なくとも一種であることを特徴とする請求項６〜８のいずれかに記載の調光フィルム。
【請求項１０】
前記金属ナノワイヤが、銀ナノワイヤであることを特徴とする請求項９に記載の調光フィルム。
【請求項１１】
請求項１〜１０のいずれかに記載の調光フィルムを備え、該調光フィルムにおける前記透明電極に電圧を印加可能な交流電源と、前記透明電極に前記交流電源の電圧を印加するか否かを切り替えるスイッチを備えることを特徴とする調光装置。
【請求項１２】
請求項１１に記載の調光装置を備え、該調光装置の少なくとも一方の面の前記透明性フィルム基材上に、透明性接着層を介して、透明性ガラスを備えることを特徴とするスクリーン。
【発明の詳細な説明】
【技術分野】
【０００１】
本発明は、液晶を用いる調光層を備えた調光フィルム、及び該調光フィルムを用いる調光装置並びにスクリーンに関する。
【背景技術】
【０００２】
液晶調光フィルムは、液晶を使い、電源のオン／オフで「透明」と「白濁」を瞬時に切り替え、透過する光をコントロールするフィルムであり、遮光機能や赤外線カット、紫外線カット機能を有し、また、映像投影スクリーンとしての機能も有している。尚、調光フィルムの白濁度（曇り度）は通常ヘイズ（Ｈａｚｅ）と呼ばれる。
【０００３】
液晶調光フィルム（以下、調光フィルム）にはノーマルモードとリバースモードの２型式がある。前者は図１に示すように、液晶分子を高分子で包み込んだ高分子液晶複合膜を調光層（３Ａまたは３Ｂ）とし、該調光層を両側から透明導電膜による透明電極２ａ、２ｂを介してフィルム基材１ａ、１ｂで鋏持した構造を有している。リバースモードは図２に示すように、前記調光層（３Ａまたは３Ｂ）と透明電極２ａ、２ｂの層間にさらに配向膜９ａ、９ｂを備えている。
【０００４】
上記高分子液晶複合膜に用いられる高分子液晶にはいくつかの種類があるが、代表的なものとして高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）と呼ばれるタイプ（特許文献１）、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）と呼ばれるタイプ（特許文献２）が提案されている。
【０００５】
図３はＰＮＬＣ型調光層３Ａを備えるノーマルモードの調光フィルム１０Ａの構造と挙動を示す模式断面図である。ＰＮＬＣ型では、液晶分子５は高分子ネットワーク４と呼ばれる３次元網目構造の内部に形成された空隙内に配置されている。図４はＰＤＬＣ型調光層３Ｂを備えるノーマルモードの調光フィルム１０Ｂの構造と挙動を示す模式断面図である。ＰＤＬＣ型では、液晶分子８を含む液晶材料７は高分子マトリックス６の中に分散配置されている。
【０００６】
図３（ａ）、図４（ａ）は、各々ＰＮＬＣ型、ＰＤＬＣ型で交流電源１１オフ時の状態を示しており、液晶分子５、８はランダムに配列しているため入射光２１は高分子と液晶の界面で多重散乱され、散乱光２２が顕著となって高ヘイズ状態となり白濁化する。図３（ｂ）、図４（ｂ）は、各々ＰＮＬＣ型、ＰＤＬＣ型で交流電源１１オン時の状態であり、液晶分子５、８は電界に沿って配列するため光散乱がなくなり、透明な低ヘイズ状態となる。
【０００７】
図５はＰＮＬＣ型調光層３Ａを備えるリバースモードの調光フィルム２０Ａの構造と挙動を示す模式断面図である。リバースモードの調光フィルム２０Ａは、調光層３Ａの両側で、調光層３Ａと透明電極２ａ、２ｂの間に配向膜９ａ、９ｂを備えている。配向膜９ａ、９ｂはいわゆる垂直配向膜であり、調光層３Ａに電圧を印加していないときに（図５（ａ））液晶分子５の長手方向が配向膜９ａ、９ｂの法線方向に沿うように液晶分子５を配向する。このため、調光層３Ａに電圧を印加していないときに低ヘイズ状態となり透明性が高くなる。一方、調光層３Ａに電圧を印加したときは（図５（ｂ））、液晶分子５の向きは不規則となり高ヘイズ状態となって白濁化する。
【０００８】
ＰＤＬＣ型調光層３Ｂを備えるリバースモードの調光フィルム２０Ｂ（図２）の構造と
挙動についても図５の場合と同様であるので、説明を省略する。
【先行技術文献】
【特許文献】
【０００９】
【特許文献１】米国特許第５３０４３２３号明細書
【特許文献２】米国特許第４６８８９００号明細書
【特許文献３】特開２０１４−０５５３２３号公報
【特許文献４】特開２０１５−２１５４１８号公報
【発明の概要】
【発明が解決しようとする課題】
【００１０】
調光フィルムの透明電極としては、従来インジウム−スズの複合化合物（ＩＴＯ）や導電性ポリマーが使用されているが、導電性が低く表面抵抗値が高いため調光フィルムの駆動電圧が高くなってしまうという問題がある。また、ＩＴＯの場合は、真空成膜を行うため生産性が悪く、製造コストが高いことや、フレキシブル性が劣るため曲面形状への使用が困難であるという問題もある。
【００１１】
前記の問題を解決するため、透明電極として銀ナノワイヤなどの金属ナノワイヤ（特許文献３）やカーボンナノチューブ（特許文献４）のような導電性繊維を用いることにより、生産性やフレキシブル性が優れることに加え、高導電材料であるため低駆動電圧化が可能となる。しかし繊維状であるため塗膜を形成した際、繊維間に微細な空隙を生じやすく、そのような場所では通電しないため、調光フィルムの面電極として機能しにくく、電圧印加時に調光機能が十分に発揮されないという問題がある。
【００１２】
本発明は、前記の問題を解決するためになされたもので、ＰＮＬＣ型やＰＤＬＣ型などの透過−散乱型の調光層を用いた調光フィルムにおいて、生産性やフレキシブル性に優れるとともに、電圧印加時に所望の調光機能を発揮でき、さらには低駆動電圧化を可能とする透明電極を備えた調光フィルム、及び該調光フィルムを用いる調光装置並びにスクリーンを提供することを目的とするものである。
【課題を解決するための手段】
【００１３】
上述の問題を解決するために、請求項１に記載の発明は、調光層と、前記調光層の両側の面に、透明電極と、透明性フィルム基材とをこの順に備え、前記透明電極を通して前記調光層に印加する電圧を高めるにつれてヘイズ（白濁度）を減少する方向に２種類以上に切り替えることができる調光フィルムであって、
前記透明電極は、導電性ポリマーと導電性繊維を含む有機−無機複合透明導電膜からなり、
かつ前記複合透明導電膜の表面抵抗値は１０〜１５０Ω/□であり、
かつ印加電圧０〜１００Ｖにおいて全光線透過率の最大値が４０％以上であり、
かつ印加電圧０〜１００Ｖにおいて最小ヘイズが１０％以下であることを特徴とする調光フィルムとしたものである。
【００１４】
請求項２に記載の発明は、前記導電性ポリマーが、ドーパントを含むπ共役系導電性高分子であることを特徴とする請求項１に記載の調光フィルムとしたものである。
【００１５】
請求項３に記載の発明は、前記ドーパントを含むπ共役系導電性高分子がポリチオフェン系のＰＥＤＯＴ／ＰＳＳであることを特徴とする請求項２に記載の調光フィルムとしたものである。
【００１６】
請求項４に記載の発明は、前記導電性繊維が、金属ナノワイヤ、カーボンナノチューブ
から選ばれる少なくとも一種であることを特徴とする請求項１〜３のいずれかに記載の調光フィルムとしたものである。
【００１７】
請求項５に記載の発明は、前記金属ナノワイヤが、銀ナノワイヤであることを特徴とする請求項４に記載の調光フィルムとしたものである。
【００１８】
請求項６に記載の発明は、調光層と、前記調光層の両側の面に、配向膜と、透明電極と、透明性フィルム基材とをこの順に備え、前記透明電極を通して前記調光層に印加する電圧を高めるにつれてヘイズ（白濁度）を増加する方向に２種類以上に切り替えることができる調光フィルムであって、
前記透明電極は、導電性ポリマーと導電性繊維を含む有機−無機複合透明導電膜からなり、
かつ前記複合透明導電膜の表面抵抗値は１０〜１５０Ω/□であり、
かつ印加電圧０〜１００Ｖにおいて全光線透過率の最小値が１０％以下であり、
かつ印加電圧０〜１００Ｖにおいて最大ヘイズが８０％以上であることを特徴とする調光フィルムとしたものである。
【００１９】
請求項７に記載の発明は、前記導電性ポリマーが、ドーパントを含むπ共役系導電性高分子であることを特徴とする請求項６に記載の調光フィルムとしたものである。
【００２０】
請求項８に記載の発明は、前記ドーパントを含むπ共役系導電性高分子がポリチオフェン系のＰＥＤＯＴ／ＰＳＳであることを特徴とする請求項７に記載の調光フィルムとしたものである。
【００２１】
請求項９に記載の発明は、前記導電性繊維が、金属ナノワイヤ、カーボンナノチューブから選ばれる少なくとも一種であることを特徴とする請求項６〜８のいずれかに記載の調光フィルムとしたものである。
【００２２】
請求項１０に記載の発明は、前記金属ナノワイヤが、銀ナノワイヤであることを特徴とする請求項９に記載の調光フィルムとしたものである。
【００２３】
請求項１１に記載の発明は、請求項１〜１０のいずれかに記載の調光フィルムを備え、該調光フィルムにおける前記透明電極に電圧を印加可能な交流電源と、前記透明電極に前記交流電源の電圧を印加するか否かを切り替えるスイッチを備えることを特徴とする調光装置としたものである。
【００２４】
請求項１２に記載の発明は、請求項１１に記載の調光装置を備え、該調光装置の少なくとも一方の面の前記透明性フィルム基材上に、透明性接着層を介して、透明性ガラスを備えることを特徴とするスクリーンとしたものである。
【００２５】
本願においては、全光線透過率の計測にあたっては、ＪＩＳ  Ｋ７１０５に準拠した方法に基づくことが好適であり、ヘイズの計測にあたっては、ＪＩＳ  Ｋ７１３６に準拠した方法に基づくことが好適である。
【発明の効果】
【００２６】
本発明によれば、透明電極を通して調光層に印加する電圧を高めるにつれてヘイズを減少する（または増加する）方向に２種類以上に切り替えることができる調光フィルムであって、透明電極は、導電性ポリマーと導電性繊維を含む有機−無機複合透明導電膜からなり、かつ前記複合透明導電膜の表面抵抗値は１０〜１５０Ω/□であり、かつ印加電圧０〜１００Ｖにおいて全光線透過率の最大値が４０％以上（または最小値が１０％以下）であり、最小ヘイズが１０％以下（または最大ヘイズが８０％以上）である調光フィルムとしたので、生産性やフレキシブル性に優れるとともに、電圧印加時に所望の調光機能を発揮でき、さらには低駆動電圧化を可能とする透明電極を備えた調光フィルム、及び該調光フィルムを用いる調光装置並びにスクリーンを提供することができる。
【図面の簡単な説明】
【００２７】
【図１】ノーマルモードの調光フィルムの層構成を示す模式断面図である。
【図２】リバースモードの調光フィルムの層構成を示す模式断面図である。
【図３】ＰＮＬＣ型調光層を備えるノーマルモードの調光フィルムの構造と挙動を示す模式断面図である。（ａ）電源オフ時（ｂ）電源オン時。
【図４】ＰＤＬＣ型調光層を備えるノーマルモードの調光フィルムの構造と挙動を示す模式断面図である。（ａ）電源オフ時（ｂ）電源オン時。
【図５】ＰＮＬＣ型調光層を備えるリバースモードの調光フィルムの構造と挙動を示す模式断面図である。（ａ）電源オフ時（ｂ）電源オン時。
【図６】本発明の調光フィルムで用いる透明電極を構成する要素である導電性ポリマーの例として、ＰＥＤＯＴ−ＰＳＳの重合時の反応機構と構造変化を表わす説明図である。
【図７】本発明の調光装置を用いるスクリーンの構成例を示す模式側面図である。
【発明を実施するための形態】
【００２８】
以下、本発明の実施形態に係る調光フィルム、及びそれを用いた調光装置並びにスクリーンについて説明する。尚、同一の構成要素については便宜上の理由がない限り同一の符号を付け、重複する説明は省略する。また、以下の説明で用いる図面は、特徴をわかりやすくするために、特徴となる部分を拡大して示している場合があり、各構成要素の寸法比率などは実際と同じではない。
【００２９】
（第１の実施形態）
本発明の第１の実施形態に係る調光フィルムは、ノーマルモードに係る実施形態であり、調光フィルム（１０Ａまたは１０Ｂ）は図１に示す層構成を有しており、従来のノーマルモードの調光フィルムの層構成と同じである。本構成において、透明電極２ａ、２ｂを通して調光層（３Ａまたは３Ｂ）に電圧を印加することができ、電圧を高めるにつれて調光フィルム（１０Ａまたは１０Ｂ）のヘイズ（白濁度）を減少する方向に２種類以上に切り替えることができる。ここで２種類「以上」とするのは、交流電源のオン・オフに加えて実効電圧を可変とすることにより、光の透過・散乱の程度を変化させ、ヘイズを多様に変化させることができるからである。
【００３０】
本発明の第１の実施形態に係る調光フィルムで用いる透明電極２ａ、２ｂは、導電性ポリマーと導電性繊維を含む有機−無機複合透明導電膜からなり、かつ前記複合透明導電膜の表面抵抗値は１０〜１５０Ω/□である。
【００３１】
前記で「表面抵抗」は単位面積あたりの電気抵抗であり、「シート抵抗」あるいは「表面抵抗率」とも呼ばれ、単位はΩ/□またはΩ/ｓｑ．（ｓｑ．はｓｑｕａｒｅの意味）で表わされる。表面抵抗は、市販の表面抵抗計で測定することができる。
【００３２】
本発明の第１の実施形態に係る調光フィルムは、印加電圧０〜１００Ｖにおいて、ＪＩＳ  Ｋ７１０５に準拠する方法により測定した全光線透過率の最大値が４０％以上であり、かつ印加電圧０〜１００Ｖにおいて、ＪＩＳ  Ｋ７１３６に準拠する方法により測定した最小ヘイズが１０％以下である。
【００３３】
前記で「全光線透過率」（％）は、入射光に対する散乱光と非散乱光を合わせた透過率（％）であり、市販の分光光度計やヘイズメータ等を用いてＪＩＳ Ｋ７１０５に準拠する方法により測定することができる。また、「ヘイズ」は、次式で表わされる量である。
ヘイズ＝散乱光による拡散透過率／全光線透過率×１００（％）・・・式（１）
ヘイズは、市販のヘイズメータを用いてＪＩＳ  Ｋ７１３６に準拠する方法により測定することができる。
【００３４】
（第２の実施形態）
本発明の第２の実施形態に係る調光フィルムは、リバースモードに係る実施形態であり、調光フィルム（２０Ａまたは２０Ｂ）は図２に示す層構成を有しており、従来のリバースモードの調光フィルムの層構成と同じである。本構成において、透明電極２ａ、２ｂを通して調光層（３Ａまたは３Ｂ）に電圧を印加することができ、電圧を高めるにつれて調光フィルム（２０Ａまたは２０Ｂ）のヘイズ（白濁度）を増加する方向に２種類以上に切り替えることができる。ここで２種類「以上」とするのは、交流電源のオン・オフに加えて実効電圧を可変とすることにより、光の透過・散乱の程度を変化させ、ヘイズを多様に変化させることができるからである。
【００３５】
本発明の第２の実施形態に係る調光フィルムで用いる透明電極２ａ、２ｂは、上記の第１の実施形態の場合と同じく、導電性ポリマーと導電性繊維を含む有機−無機複合透明導電膜からなり、かつ前記複合透明導電膜の表面抵抗値は１０〜１５０Ω/□である。
【００３６】
本発明の第２の実施形態に係る調光フィルムは、印加電圧０〜１００Ｖにおいて、ＪＩＳ  Ｋ７１０５に準拠する方法により測定した全光線透過率の最小値が１０％以下であり、かつ印加電圧０〜１００Ｖにおいて、ＪＩＳ  Ｋ７１３６に準拠する方法により測定した最大ヘイズが８０％以上である。
【００３７】
（第１、第２の実施形態に共通する、有機−無機複合透明導電膜の好ましい特徴）
本発明の調光フィルムで用いる透明電極２ａ、２ｂを形成する有機−無機複合透明導電膜に含まれる導電性ポリマーは、高い導電性を示すことからドーパントを含むπ共役系導電性高分子であることが好ましい。
【００３８】
π共役系導電性高分子としては、ポリエチレンジオキシチオフェン、ポリアセチレン、ポリジアセチレン、ポリアニリン、ポリパラフェニレン、ポリパラフェニレンビニレン、ポリチオフェン、ポリフラン、ポリピロール、ポリフェニレンスルフィド、ポリピリジルビニレン、及びポリアジン等を例示することができる。これらの導電性高分子は、１種のみを用いてもよく、また、目的に応じて２種以上を組み合わせて用いてもよい。
【００３９】
前記のπ共役系高分子では、それ単独では導電性が発現せず、ドーパントを添加することにより、プラスまたはマイナスの電荷がπ共役系高分子に付与されて導電性を持つ場合もある。従って、ドーパントを加えることが好ましい。
【００４０】
特に、π共役系高分子がポリエチレンジオキシチオフェンの場合は、分散性の観点から、ポリスチレンスルホン酸をドーパントとして添加することが好ましい。エチレンジオキシチオフェン（ＥＤＯＴ）モノマーをポリスチレンスルホン酸（ＰＳＳ）下で重合させた材料をポリスチレンスルホン酸ドープポリエチレンジオキシチオフェン（ＰＥＤＯＴ／ＰＳＳ）と呼び、図６にＰＥＤＯＴ／ＰＳＳの重合形成時の反応機構と構造変化を、化学式を用いて表わす。
【００４１】
本発明の調光フィルムで用いる透明電極２ａ、２ｂを形成する有機−無機複合透明導電膜に含まれる導電性繊維は、高い導電性を示すことから金属ナノワイヤ、カーボンナノチューブから選ばれる少なくとも一種であることが好ましい。
【００４２】
一般に、金属ナノワイヤとは、金属元素を主要な構成要素とし、原子スケールからｎｍサイズの直径を有する線状構造体のことをいう。金属元素としては、銀などの貴金属、鉄、コバルト、銅、及び錫から選ばれる少なくとも１種の金属が好ましいが、特には高い導電性を有することと、可視光での反射率が低いことから銀ナノワイヤであることが好ましい。銀ナノワイヤは、ポリオール法、テンプレート法、電気化学法などにより製造される。
【００４３】
本発明の調光フィルムで用いる有機−無機複合透明導電膜における、上記のような好ましい材料の有効性は実施例において示す。
【００４４】
本発明の調光フィルムのフィルム基材としては、化学的及び物理的に強固で十分な硬度、耐久性を有し、かつ高い透明性を維持するために、膜厚が２０μｍ以上１００μｍ以下のポリエチレンテレフタレートフィルム、ポリカーボネートフィルムなどが特に好ましい。
【００４５】
本発明の調光フィルムにおける調光層は、３次元網目構造の高分子ネットワークの内部に形成された空隙内に配置される液晶分子か、または高分子マトリックス中に分散配置される液晶材料中に含まれる液晶分子を含むことが好ましい。従って、ＰＮＬＣ型及びＰＤＬＣ型の高分子液晶複合膜を調光層として用いることができる。
【００４６】
本発明の調光フィルムにおける調光層の厚みは、５μｍ以上５０μｍ以下が好ましく、１０μｍ以上２５μｍ以下であることがより好ましい。調光層の厚みが５μｍ未満になると、ショートを引きおこしやすい傾向があり、また、透明電極とのラミネートがしにくくなる傾向にある。厚みが５０μｍを超えると応答性が低下する。
【００４７】
本発明の調光装置は、本発明の調光フィルムを備え、透明電極に電圧を印加可能な交流電源と、透明電極に該交流電源からの電圧を印加するか否かを切り替えるスイッチを備える調光装置である。従って基本的な形態は、図３〜図５に示す、調光フィルムと交流電源とをスイッチを経由して接続した形態に等しい。尚、交流電源は、その実効電圧を変化させうる可変電源であることが好ましい。これは、既述のように、光の透過・散乱の程度を制御し、ヘイズを多様に変化させることができるからである。
【００４８】
本発明のスクリーンは、前記本発明の調光装置を備え、該調光装置の少なくとも一方の面のフィルム基材上に、透明性接着層を介して、透明性ガラスを備えるスクリーンである。図７では、調光装置３０の両側の面のフィルム基材１ａ、１ｂ上に、透明性接着層４１ａ、４１ｂを介して、透明性ガラス４２ａ、４２ｂを備える形態を示している。
【００４９】
本発明のスクリーンでは、電源の切り替えにより調光フィルムが透明となったときは透明なガラスとなりガラスの向こう側を視認することができる。また、白濁し不透明となったときはガラスに投影した画像を視認できるスクリーンとして機能する。また、可変電源を使用することにより、それらの中間的な状態を作り出すことができる。
【実施例】
【００５０】
以下本発明の実施例を説明するが、本発明はこれらの実施例に限定されるものではない。
【００５１】
実施例１〜５及び比較例１〜３は、ノーマルモードの調光フィルムとしての作製と評価、実施例６〜１０及び比較例４〜６は、リバースモードの調光フィルムとしての作製と評価であるが、ノーマルモードの調光フィルムとリバースモードの調光フィルムの違いは、調光層と透明電極との間に配向膜を備えないか、備えるか、の違いだけである。従って、透明電極を形成する透明導電膜は、実施例１と６、実施例２と７、実施例３と８、実施例４と９、実施例５と１０、比較例１と４、比較例２と５、比較例３と６で、それぞれ同じものである。
【００５２】
評価は表面抵抗、屈曲性（フレキシブル性）、透過率、ヘイズについて行ったが、表面抵抗、屈曲性は各フィルム基材上に各透明導電膜を単独で形成した試料であるので、前記に関連し、実施例１と６、実施例２と７、実施例３と８、実施例４と９、実施例５と１０、比較例１と４、比較例２と５、比較例３と６で、それぞれ同じものであるので同じ結果となる。
はじめに、各透明導電膜の材料と作製方法について述べる。
【００５３】
＜実施例１＞
＜実施例６＞
市販のＰＥＤＯＴ／ＰＳＳと銀ナノワイヤを、ＰＥＤＯＴ／ＰＳＳ：銀ナノワイヤ＝３０重量部：７０重量部で混合して塗工液を作り、ダイコート法により２５０ｎｍ厚で塗工形成した。
【００５４】
＜実施例２＞
＜実施例７＞
実施例１と同じＰＥＤＯＴ／ＰＳＳと銀ナノワイヤを５０重量部ずつ、実施例１と同じ方法で混合し、塗工液を作り、２５０ｎｍ厚で塗工形成した。
【００５５】
＜実施例３＞
＜実施例８＞
実施例１と同じ銀ナノワイヤをダイコート法により５０ｎｍ厚で塗工した後、実施例１と同じＰＥＤＯＴ／ＰＳＳをダイコート法により２００ｎｍ厚で塗工し、２層積層膜からなる透明導電膜とした。
【００５６】
＜実施例４＞
＜実施例９＞
実施例１と同じＰＥＤＯＴ／ＰＳＳと、市販のカーボンナノチューブ（ＣＮＴ）を、ＰＥＤＯＴ／ＰＳＳ：ＣＮＴ＝３０重量部：７０重量部で混合して塗工液を作り、ダイコート法により２５０ｎｍ厚で塗工形成した。
【００５７】
＜実施例５＞
＜実施例１０＞
実施例４と同じＣＮＴをダイコート法により５０ｎｍ厚で塗工した後、実施例１と同じＰＥＤＯＴ／ＰＳＳをダイコート法により２００ｎｍ厚で塗工し、２層積層膜からなる透明導電膜とした。
【００５８】
＜比較例１、４＞
実施例１と同じＰＥＤＯＴ／ＰＳＳをダイコート法により２５０ｎｍ厚で塗工形成した。
【００５９】
＜比較例２、５＞
実施例１と同じ銀ナノワイヤをダイコート法により５０ｎｍ厚で塗工形成した。
【００６０】
＜比較例３、６＞
ＩＴＯ単層膜を、スパッタリング法により５０ｎｍ厚で形成した。
【００６１】
（表面抵抗、屈曲性評価用試料の作製）
フィルム基材としてのＰＥＴフィルム（膜厚５０μｍ）上に、上記実施例、比較例の各透明導電膜を形成し、試料を作製した。
【００６２】
（ノーマルモードの透過率及びヘイズ評価用調光フィルムの作製）
両側のフィルム基材としてＰＥＴフィルム（膜厚５０μｍ）を２シートずつ用意し、それらの一方の面に、透明電極として実施例及び比較例の各透明導電膜を形成し、それぞれ２シートずつのフィルムを得た。次に、前記２シートずつのフィルムの一方の透明導電膜側にＰＮＬＣ型調光層を積層し、さらに他方のフィルムを、透明導電膜側を調光層側として積層し、実施例１〜５及び比較例１〜３のノーマルモードで評価するための調光フィルムを作製した。
【００６３】
（リバースモードの透過率及びヘイズ評価用調光フィルムの作製）
前記ノーマルモードの調光フィルムの層構成に加えて、調光層と透明導電膜との間に、配向膜としてポリイミドを挿入し、実施例６〜１０及び比較例４〜６のリバースモードで評価するための調光フィルムを作製した。配向層の厚さは０．１μｍとした。
【００６４】
＜表面抵抗値の測定・評価方法＞
市販の表面抵抗計（商品名：ロレスタ、三菱化学製）を用いて測定した。
【００６５】
＜屈曲性の測定・評価方法＞
ＪＩＳ  Ｋ５６００−５−１に準拠する方法で、屈曲試験機（円筒型マンドレル屈曲試験器、オールグッド製）を用いて円筒型マンドレル法により測定した。測定値は、目視及び光学顕微鏡で観察したとき、クラック、剥離等の異常が見られない下限のマンドレルの直径を表わす。従って数値が低い程、屈曲性に優れることを示す。
【００６６】
＜全光線透過率、ヘイズの測定・評価方法＞
全光線透過率（％）は、市販のヘイズメータ（商品名；ＮＤＨ２０００、日本電色製）を用いてＪＩＳ Ｋ７１０５に準拠する方法により測定した。また、ヘイズは、前記ヘイズメータを用いてＪＩＳ  Ｋ７１３６に準拠する方法により測定した。
【００６７】
＜駆動電圧の評価方法＞
ノーマルモードにおいては、最小ヘイズとなるときの電圧、リバースモードにおいては、最大ヘイズとなるときの電圧によって評価した。
【００６８】
＜評価結果＞
表１、表２に、各々ノーマルモード、リバースモードの場合の評価結果を示す。表１、表２によれば、ノーマルモード、リバースモードのいずれにおいても、ＰＥＤＯＴ／ＰＳＳと、銀ナノワイヤまたはＣＮＴを混合した単層膜からなる場合（実施例１、２、４、６、７、９）、２層積層膜とした場合（実施例３、５、８、１０）の双方において、表面抵抗、ヘイズ、透過率は、本発明で規定する範囲内となった。また、屈曲性に優れ、駆動電圧も低めであった。これに対し、ＰＥＤＯＴ／ＰＳＳ単層の場合（比較例１、４）は表面抵抗が高いため駆動電圧が高く、銀ナノワイヤ単層の場合（比較例２、５）は光学特性（ヘイズ、透過率）が不良であり、ＩＴＯ単層の場合（比較例３、６）は表面抵抗、駆動電圧が高くなるとともに、屈曲性（フレキシブル性）が劣る結果となった。
【００６９】
【表１】
2018081133.tif 000002
【００７０】
【表２】
2018081133.tif 000003
【産業上の利用可能性】
【００７１】
本発明は、調光フィルムの光学特性、フレキシブル性、消費電力を改善するため、特に
は映像投影スクリーンとして用いることが有用である。例えば、建物の窓、パーテーション等の視野遮断可能なスクリーンとして用いることができる。また、公告板、ショーウインドウ、プロジェクション等のディスプレイ用途にも応用することができる。
【符号の説明】
【００７２】
１ａ、１ｂ・・・フィルム基材
２ａ、２ｂ・・・透明電極
３Ａ・・・・・・調光層（ＰＮＬＣ型）
３Ｂ・・・・・・調光層（ＰＤＬＣ型）
４・・・・・・・高分子ネットワーク
５、８・・・・・液晶分子
６・・・・・・・高分子マトリックス
７・・・・・・・液晶材料
９ａ、９ｂ・・・配向膜
１０Ａ・・・・・調光フィルム（ＰＮＬＣ型、ノーマルモード）
１０Ｂ・・・・・調光フィルム（ＰＤＬＣ型、ノーマルモード）
１１・・・・・交流電源
１２・・・・・スイッチ
２０Ａ・・・・調光フィルム（ＰＮＬＣ型、リバースモード）
２０Ｂ・・・・調光フィルム（ＰＤＬＣ型、リバースモード）
２１・・・・・入射光
２２・・・・・散乱光
２３・・・・・透過光
３０・・・・・調光装置
４０・・・・・スクリーン
４１ａ、４１ｂ・・・透明性接着層
４２ａ、４２ｂ・・・透明ガラス
４３・・・・・プロジェクタ
４４・・・・・投影光
【図１】
2018081133.tif 000004
【図２】
2018081133.tif 000005
【図３】
2018081133.tif 000006
【図４】
2018081133.tif 000007
【図５】
2018081133.tif 000008
【図６】
2018081133.tif 000009
【図７】
2018081133.tif 000010